(57)【要約】      （修正有）【課題】製造が簡単で設置場所にも問題がなく量産に適していることは言うまでもなく、栽培後の処理がきわめて簡単で地球環境の悪化を招くことのない茸栽培用の容器または袋を提供する。【解決手段】内部に菌床１を収容した樹脂製シートにより形成された茸栽培用の容器２または袋３であって、前記樹脂製シートが生分解性樹脂或いはバイオマス樹脂により形成されている。【選択図】図１
0003223161.tif 000002
【実用新案登録請求の範囲】
【請求項１】
内部に菌床を収容した樹脂製シートにより形成された茸栽培用の容器または袋であって、前記樹脂製シートが生分解性樹脂或いはバイオマス樹脂により形成されていることを特徴とする茸栽培用の容器または袋。
【請求項２】
前記生分解性樹脂が、米糠成分を除去した米の外層組織成分を主成分とする所定粒径の固形粒を、生分解性樹脂バインダーにより結合されてなる生分解性樹脂組成物であることを特徴とする請求項１記載の茸栽培用の容器または袋。
【請求項３】
前記生分解性樹脂バインダーが、脂肪族ポリエステル系合成生分解性樹脂、芳香族ポリエステル系生分解生樹脂またはこれらの混合物から成る群から選択されたエステル系生分解性樹脂であることを特徴とする請求項２記載の茸栽培用の容器または袋。
【請求項４】
前記脂肪族ポリエステル系合成生分解性樹脂がバイオマス資源から誘導されたコハク酸を含むジカルボン酸成分およびバイオマス資源から誘導された１，４−ブタンジオールを含むジオール成分からなることを特徴とする請求項３記載の茸栽培用の容器または袋。
【請求項５】
前記樹脂製シートの溶融温度が１１０〜１８０℃であることを特徴とする請求項１，２，３または４記載の茸栽培用の容器または袋。
【請求項６】
前記樹脂製シートの厚さが５〜３０μｍであることを特徴とする請求項１，２，３，４または５記載の茸栽培用の容器または袋。
【請求項７】
前記樹脂製シートに茶由来物質、竹由来物質、熊笹粕、木由来物質、澱粉粕、米粕、ハーブ由来物質のうちの１または２以上の組み合わせからなる植物由来の機能性有機物が混合されている請求項１，２，３，４，５または６記載の茸栽培用の容器または袋。
【考案の詳細な説明】
【技術分野】
【０００１】
本考案は、例えば椎茸、木耳、しめじなどの茸の菌床人工栽培において用いられる、内部に菌床を収容した樹脂製シート（フィルム）により形成された茸栽培用の容器または袋に関するものである。
【背景技術】
【０００２】
従来、茸の人工栽培は茸菌を植設したブナ等の原木を日陰に配置して育成するほだ木栽培が行われていたが、多量の原木の入手が困難であるとともに原木は重量があるので取扱いが容易でなく、嵩むので生育環境に優れた室内に設置するにも適していなかった。
【０００３】
そのため、おが屑に米糠などを配合した培床に茸の種菌を植菌した菌床を瓶などに収容した培養容器による人口栽培が行われるようになり、更に、経済性と扱いやすさを考慮して例えば実開昭５５−１０８８５３号公報などには図１に示すように、ポリエチレン樹脂シートなどの容器２や袋３に菌床１を収容した栽培容器が用いられるようになった。
【０００４】
ところが、ポリエチレン樹脂シートなどは気密であり、菌床を雑菌から遮断するには都合が良いが、培養容器は栽培前の流通過程や保管時には、空気を通過させて菌の死滅を防ぐ必要があり、一部に不織布などによるフィルターを取り付けたり、多孔質に形成したりしたものが、例えば特公昭５７−４２２８７号公報、特開平８−１１２０３３号公報などに提示されているが、いずれも構造が複雑であり量産に適さないものである。
【０００５】
更に、菌床をポリエチレン樹脂シートなどのプラスチック製容器に収容して工業的にキノコを栽培する場合、多量のプラスチック製容器を焼却して処分することになり、そのための労力と経費の負担が大きく、殊に、焼却時に生じる二酸化炭素などの酸化炭素ガス類が地球環境に悪影響を与える、などの問題もあった。
【０００６】
そこで、例えば、特開２０１５−８４７５２号公報に、ポリエチレン系樹脂及びポリプロピレン系樹脂の少なくとも一方に酸化分解剤を含有させた樹脂フィルムによって形成されたプラスチック製容器に菌床を収容させた茸培養器が提示されている。
【０００７】
しかしながら、この茸培養器は熱水や水蒸気の温度に耐えるので殺菌、消毒には適しているが、「菌床栽培した後、排出された使用済みプラスチック製容器の酸化分解を、光及び熱の少なくとも一方により促進させて、低分子化されたプラスチック分解物とし、該プラスチック分解物を、菌床の培地に混合して次期の菌床栽培に使用し、キノコを栽培中の菌床内の白色腐朽菌によって前記プラスチック分解物を微生物分解させる」ものである。
【０００８】
従って、栽培後の分解処理がきわめて複雑、且つ面倒であり、特に、多量のプラスチック容器を処理する場合には採用しがたい。
【先行技術文献】
【特許文献】
【０００９】
【特許文献１】実開昭５５−１０８８５３号公報
【特許文献２】特公昭５７−４２２８７号公報
【特許文献３】特開平８−１１２０３３号公報
【特許文献４】特開２０１５−８４７５２号公報
【考案の概要】
【考案が解決しようとする課題】
【００１０】
本考案は、製造が簡単で設置場所にも問題がなく量産に適していることは言うまでもなく、栽培後の処理がきわめて簡単で地球環境の悪化を招くことのない茸栽培用の容器または袋を提供することを課題とする。
【課題を解決するための手段】
【００１１】
前記課題を解決するためになされた本考案は、内部に菌床を収容した樹脂製シートにより形成された茸栽培用の容器または袋であって、前記樹脂製シートが生分解性樹脂或いはバイオマス樹脂により形成されていることを特徴とする。
【００１２】
本考案によれば、茸を採取した後の菌床を収容した樹脂製シートにより形成された茸栽培用の容器または袋をそのままの状態で焼却することなしに自然に放置するだけで廃棄が完了するので多量栽培も容易で焼却も不要で地球環境を悪化する心配がない。また、適度の通気性と不透水性を有するので保管中に菌が死滅することがなく、雑菌などに犯される心配もないとともに水分の補給も手間が掛からない。
【００１３】
また、本考案において、前記生分解性樹脂が、米糠成分を除去した米の外層組織成分を主成分とする所定粒径の固形粒を、生分解性樹脂バインダーにより結合されてなる生分解性樹脂組成物である場合には、古米の再利用が図れる。
【００１４】
更に、本考案において、前記生分解性樹脂バインダーが脂肪族ポリエステル系合成生分解性樹脂、芳香族ポリエステル系生分解生樹脂またはこれらの混合物から成る群から選択されたエステル系生分解性樹脂であると、きわめて強靭な茸栽培用の容器または袋を形成することができる。
【００１５】
更にまた、前記生分解性樹脂バインダーである前記脂肪族ポリエステル系合成生分解性樹脂がバイオマス資源から誘導されたコハク酸を含むジカルボン酸成分およびバイオマス資源から誘導された１，４−ブタンジオールを含むジオール成分からなる場合には、溶融温度も１１５℃であり熱水消毒にも十分に耐え、菌床の保持にも十分に耐えてバイオマス資源から生成されるので使用後の分解にも優れている。
【００１６】
また、前記生分解性樹脂バインダーが例えばサトウキビ製ポリエチレンのような植物性ポリエチレンである場合には、更に環境にやさしいものとなるばかりか分解も迅速になる。
【００１７】
前記樹脂製シートの溶融温度が１１０〜１８０℃である場合には内部を熱水などによって殺菌、消毒が可能であり、後に菌床内に雑菌が繁殖することを防止することができる。
【００１８】
加えて、本考案にあって、前記樹脂製シートの厚さが５〜３０μｍである場合には、フィルムの成形並びに通気性に優れているとともに、迅速な分解を行う事が可能である。
【００１９】
更に、前記樹脂シートに、茶由来物質、竹を粉砕して得られる竹搾液・竹粉・竹短繊維等の竹由来物質、熊笹粕、木粉・木搾液、澱粉粕、米粕、乾燥ハーブ粉砕物等のハーブ由来物質を混合する場合には鮮度保持効果の増強および抗菌効果が期待できる。
【考案の効果】
【００２０】
本考案によれば、茸を採取した後の菌床を収容した樹脂製シートにより形成された茸栽培用の容器または袋をそのままの状態で焼却することなしに自然に放置するだけで廃棄が完了するので多量栽培も容易で焼却も不要で地球環境を悪化する心配がなく、適度の通気性と不透水性を有するので保管中に菌が死滅することがないとともに、雑菌などに犯される心配もなく水分の補給も手間が掛からない、特に、原木を用いた場合に比べて形状が均一で多量栽培に適しているばかりか収穫量にも優れている。
【図面の簡単な説明】
【００２１】
【図１】従来および本考案である実施の形態における茸栽培用の容器または袋を示す概略図。
【図２】本考案である異なる実施の形態における茸栽培用の袋を示す概略図。
【考案を実施するための形態】
【００２２】
次に本考案である茸栽培用の容器または袋について詳細に説明する。
【００２３】
図１は、本考案である茸栽培用の容器または袋の実施の形態を示す概略図であり、樹脂シートなどの容器２や袋３，４に菌床１を収容した点は前記従来例と同様であるが、従来例では樹脂シートがポリエチレン樹脂シートであったものと異なり、生分解性樹脂或いはバイオマス樹脂により形成されている点が特徴である。尚、袋３は従来の栽培棚に載置するタイプであり、図２は本考案の異なる実施の形態である袋４を示すものであり、底部を開放した筒状シートに木栽培の原木とほぼ同形の円柱状の菌床１を収容して底部を圧着シール４１したものであり、原木に代えて原木と同様の栽培場所に使用することができるものである。
【００２４】
また、本実施の形態に用いられる生分解性樹脂は、米糠成分を除去した米の外層組織成分を主成分とする所定粒径の固形粒が、合成生分解性樹脂により結合されてなる生分解性樹脂組成物であって、前記米糠成分を除去した米の外層組織成分を主成分とする所定粒径の固形粒と合成生分解性樹脂とが、その合計を１００質量部とした場合、前記固形粒：合成生分解性樹脂の質量比が６０〜９５：４０〜５になるように混合されることで、生分解性を保持しつつ例えば前記樹脂製シートの厚さが５〜３０μｍであっても高い引張り強度、突刺し強度、ピンホール強度を有する生分解性樹脂シートが得られる。
【００２５】
また、前記米糠成分を除去した米の外層組織成分を主成分とする所定粒径の固形粒は、例えば無洗米製造工程の米研ぎ廃液残さを利用する。これは、産業残さであり、多くは無洗米工場において原料米から米糠が除かれた後、これを水洗した廃液が排水口に配置したフィルターに堆積したものであり、澱粉や糖質・脂質が比較的少なく、セルロースが豊富な物質である。尚、酒造工場の吟醸酒製造工程や煎餅工場から産出される残さも同様に使用することもができる。
【００２６】
尚、米の外層組織はその米の種類、表面からの深さによる層の違いによって成分が異なるが、本考案においてはこれらの残さは全て使用することができ、乾燥状態の米粉自体（白糠）も利用可能であることは言うまでもない。また、前記米糠は肥料や家畜の飼料として利用価値があるが、米研ぎ廃液およびその残さは、今まで殆ど利用価値がなく、川や海に廃棄すると水質汚濁等の環境破壊に繋がるものであるため、費用をかけて産業廃棄物として処理されていた。
【００２７】
そして、本実施の形態に係る生分解性樹脂は前述の洗米廃液残さを乾燥・固形化してから、粉砕して所定の均一な粒径に粉砕し、特定の合成生分解性樹脂に混合する。
【００２８】
本実施の形態において、混合する合成生分解性樹脂として、脂肪族ポリエステル系合成生分解性樹脂、芳香族ポリエステル系生分解生樹脂またはこれらの混合物から成る群から選択されたエステル系生分解性樹脂を選択することが好ましく、具体的にはエステル系生分解性樹脂として、ポリブチレンサクシネート、ポリ（ブチレンサクシネート／アジペート）、ポリ（ブチレンサクシネート・コアジペート）、ポリ（ε・カプロラクトン・ブチレン・サクシネート）、ポリカプロラクトン、ポリ（ブチレンサクシネート／カーボネイト）、ポリエチレンサクシネート、ポリ（ブチレンアジペート／テレフタレート）、ポリ（ブチレンアジペート・コ・テレフタレート）、ポリ（エチレンテレフタレート／サクシネート）、ポリ（エチレンテレフタレート）共重合体を挙げることができ、これらの１種または２種以上の混合物などを用いることができるがこれに限るわけではない。
【００２９】
また、エステル系成分として、生分解性脂肪族ポリエステル系合成生分解性樹脂と芳香族ポリエステル系生分解生樹脂との混合物を使用することも可能であり、質量比で１０：９０から９０：１０であり、好ましくは７０：３０から３０：７０、より好ましくは６０：４０から４０：６０の範囲で生分解性脂肪族ポリエステル系合成生分解性樹脂を混合したエステル系成分を使用することにより、更に強度、突刺し強度を増すことができる。
【００３０】
また、米研ぎ廃液残さからなる物質と上記合成生分解性樹脂の合計を１００質量部とした場合、両者の質量比がＡ：Ｂ＝２５：７５から７５：２５、好ましくは３０：７０から７０：３０、より好ましくは３５：６５から６５：３５になるように混合すると優れた生分解性が得られるばかりか、優れた伸び率を有する同一厚さの生分解性フィルムを得ることができる。
【００３１】
更に、前記生分解性樹脂組成物のシート材（フィルム材）を製造する方法として、合成生分解性樹脂を、その融点以上で混練機中において１３０〜１８０℃で溶融混練して押し出し機により紐状に押し出し、ホットカッターを用いてペレット状に造粒する。これをサイクロンに送って、粉末を除去し、粉末を含まないペレットを用いて、本考案に用いられる厚さが５〜３０μｍの薄くても引張り強度、突刺し強度、雑菌の侵入防止、適度の通気性、耐ピンホール性を有する生分解性シート（フィルム）を得ることができる。
【００３２】
また、前記生分解性樹脂バインダーとしての脂肪族ポリエステル系合成生分解性樹脂がＰＢＳ系生分解性樹脂であり、特に、「ＢｉоＰＢＳ」（商標：三菱ケミカル株式会社）製品は、植物性のバイオマス資源から誘導されたコハク酸を含むジカルボン酸成分および植物性のバイオマス資源から誘導された１，４−ブタンジオールを含むジオール成分からなる場合には、溶融温度も１１５℃で熱水消毒にも十分に耐え、菌床の保持にも十分に耐えてバイオマス資源から生成されるので使用後の分解にも優れているばかりか植物性の資源を用いているので従来の生分解性樹脂に比べて環境的に優れている。
【００３３】
また、合成生分解性樹脂に変えて例えばサトウキビ製ポリエチレンのような植物性ポリエチレンなどを使用することも可能であり、この場合には、更に環境にやさしいものとなるばかりか分解も迅速になる。
【００３４】
以上、本実施の形態に用いる生分解性シート（フィルム）について説明したが、これに限る訳でなく厚さが５μｍ〜３０μｍが好ましく、厚さが５μｍ以下になるとフィルムの成形が不安定になり、フィルム厚さが３０μｍより厚くなると、栽培終了時や土中での分解が不十分になるおそれがあり、５μｍ〜３０μｍの厚さは、薄くても引張り強度に優れているとともに、雑菌の侵入防止、適度の通気性、耐温度性、など茸栽培用の容器や袋に適したものである。
【００３５】
そして、本実施の形態では、前記手段により作成した生分解性シート（フィルム）により前記図１に示す容器２および袋３は従来例と同様に、例えば溶着などにより、上方の一部に開放部を形成した筒状の容器２や袋３に形成するとともに内部に菌床１を収納した後、開放部を封止して製品とし、容器２或いは袋３，４の一部を切り取って栽培棚などに載置しておく。このとき、本実施の形態である容器２や袋３，４は、適度の通気性を有しているので、従来の容器或いは袋の一部に不織布などの通気性部を形成する手間を要さないので、生産効率に優れ、廉価に量産することができる。
【００３６】
また、使用時に、容器２や袋３，４の切り取り部分が生じるが、これらも従来例と異なり焼却処分や熱や光などの分解処理も不要で、そのまま自然界に放置すればよく、酸化炭素ガスも生じない点も優れている点である。
【００３７】
そして、本実施の形態は、生育した茸の採取をして栽培を終えたら、前記切り取り部分と同様に、そのまま、菌床１が入ったままの容器２や袋３ごと自然界に放置すれば容器２または袋３，４は早期に生分解して処理することができる。
【００３８】
また、本実施の形態では、生分解性樹脂によるシート（フィルム）を用いる場合を示したが、バイオマス樹脂によるシート（フィルム）を用いる場合にも前記生分解樹脂の場合とほぼ同様な性能を有する茸の培養容器や袋を実施することができる。
【００３９】
バイオマス樹脂によるシート（フィルム）は、例えば、通常、デントコーンなどのバイオマスを原料としているが、前記生分解性樹脂において用いた米粉を用いることもできる。周知のように、バイオマス樹脂は、マテリアルリサイクル、ケミカルリサイクル、サーマルリサイクル、バイオリサイクルなどにより再利用が可能であり、焼却してもポリエチレンのような合成樹脂と異なり、新たな酸化炭素を発生しないので地球環境にも悪影響を与えることがない利点を有している。
【００４０】
更に、前記樹脂シートに、茶由来物質、竹を粉砕して得られる竹搾液・竹粉・竹短繊維等の竹由来物質、熊笹粕、木粉・木搾液、澱粉粕、米粕、乾燥ハーブ粉砕物等のハーブ由来物質を混合する場合には鮮度保持効果の増強および抗菌効果が期待できる。
【符号の説明】
【００４１】
１  菌床、２  容器、３  袋、４  袋、４１  圧着シール
【図１】
0003223161.tif 000003
【図２】
0003223161.tif 000004